Brevet FR3067367A1 (20181214)

REVENDICATIONS1. Procédé de fabrication d'une pièce en matériau composite comprenant au moins les étapes suivantes : - introduction d'un promoteur d'adhésion (10) dans la porosité d'une préforme fibreuse formée par des fils revêtus par un revêtement (1) présentant à sa surface des groupements -OH, le promoteur d'adhésion comprenant un groupement G1 électroattracteur réactif selon une réaction de substitution ou d'addition nucléophile avec les groupements -OH, et un groupement réactif G2 choisi parmi : une fonction hydroxyle, un époxyde, un atome d'halogène, une fonction amine, une fonction carbonyle, une double liaison carbone-carbone ou une triple liaison carbone-carbone, - greffage du promoteur d'adhésion à la surface du revêtement par réaction de substitution ou d'addition nucléophile des groupements -OH sur le groupement G1, ce greffage étant réalisé par un premier chauffage de la préforme fibreuse dans laquelle a été introduit le promoteur d'adhésion, - introduction d'une résine (4) précurseur de céramique dans la porosité de la préforme fibreuse, après l'étape de greffage du promoteur d'adhésion, - polymérisation de la résine introduite et liaison du promoteur d'adhésion greffé (20) à la résine par réaction chimique entre ces deux composés au niveau du groupement G2, cette polymérisation et cette liaison étant réalisées par un deuxième chauffage de la préforme fibreuse dans laquelle a été introduite la résine, et - formation d'une phase de matrice céramique dans la porosité de la préforme fibreuse par pyrolyse de la résine polymérisée (40).\n<CLM>\1\tProcédé selon la revendication 1, dans lequel le procédé comprend en outre, avant introduction du promoteur, une étape de formation du revêtement (1) sur les fils par dépôt ou infiltration chimique en phase vapeur.\n<CLM>\1\tProcédé selon la revendication 1, dans lequel le procédé comprend en outre, avant introduction du promoteur, une étape de formation du revêtement (1) sur les fils par introduction d'un composé 15 précurseur dans la porosité de la préforme et pyrolyse de ce composé précurseur.\n<CLM>\1\tProcédé selon l'une quelconque des revendications 1 à 3, dans 5 lequel le matériau formant la surface du revêtement (1) est choisi parmi : le carbone, le carbone dopé au bore, le carbure de silicium, le nitrure de bore, le nitrure de bore dopé au silicium ou le nitrure de silicium.\n<CLM>\1\tProcédé selon l'une quelconque des revendications 1 à 4, dans 10 lequel le groupement G1 est choisi parmi : un époxyde, une fonction carboxylique, un atome d'halogène, une double liaison carbone-carbone ou une triple liaison carbone-carbone.\n<CLM>\1\tProcédé selon l'une quelconque des revendications 1 à 5, dans 15 lequel le groupement G2 est choisi parmi : une fonction hydroxyle, une fonction amine ou une double liaison carbone-carbone.\n<CLM>\1\tProcédé selon l'une quelconque des revendications 1 à 6, dans lequel le promoteur d'adhésion (10) présente, à l'état monomère, la 20 formule générale suivante : G1 - E - G2, où E désigne une chaîne carbonée comprenant entre 1 et 10 atomes de carbone ou une chaîne silane, siloxane, silazane ou carbosilane comprenant entre 1 et 10 atomes de silicium. 25\n<CLM>\1\tProcédé selon la revendication 7, dans lequel E désigne une chaîne carbonée comprenant entre 1 et 5 atomes de carbone, ou dans lequel E désigne une chaîne silane, siloxane, silazane ou carbosilane comprenant entre 1 et 5 atomes de silicium. 30\n<CLM>\1\tProcédé selon la revendication 7 ou 8, dans lequel le promoteur (10) d'adhésion est un halogénosilane.\n<CLM>\1\tProcédé selon l'une quelconque des revendications 1 à 9, dans lequel la résine (4) est choisie parmi : les résines polysiloxane, les résines 35 polysilazane, les résines polycarbosiloxane, les résines polycarbosilane, et les mélanges de telles résines.